СПОСОБ ИЗОМЕРИЗАЦИИ

1. Способ комбинированного риформинга этилбензола и изомеризации ксилола, включающий осуществление контакта углеводородного сырья, содержащего этилбензол и ксилол, с катализатором, содержащим носитель катализатора и один или несколько металлов, нанесенных на носитель катализатора, при этом носитель катализатора представляет собой экструдат, содержащий (i) цеолит типа ZSM-48 и/или EU-2 и (ii) связующее на основе оксида алюминия, при этом экструдат имеет форму со значением C/A, равным по меньшей мере 3, где C - длина кривой поверхности экструдата и A - площадь поперечного сечения экструдата.
2. Способ по п.1, отличающийся тем, что в поперечном сечении носитель катализатора имеет форму круга, трехлепестковую форму, четырехлепестковую форму или удлиненную трехлепестковую форму.
3. Способ по п.1 или 2, отличающийся тем, что носитель катализатора в поперечном сечении имеет трехлепестковую, четырехлепестковую или удлиненную трехлепестковую форму.
4. Способ по любому из пп.1-3, отличающийся тем, что связующее на основе оксида алюминия представляет собой оксид алюминия с широкими порами, имеющий средний диаметр пор примерно 80 Å или больше.
5. Способ по любому из пп.1-4, отличающийся тем, что цеолит присутствует в количестве от 30 до 70 мас.% от общей массы катализатора.
6. Способ по любому из пп.1-5, отличающийся тем, что металл, нанесенный на носитель катализатора, представляет собой металл группы VIII, предпочтительно платину.
7. Способ по п.6, отличающийся тем, что металл группы VIII присутствует в количестве от 0,1 до 3 мас.%, предпочтительно от 0,2 до 1 мас.%, в расчете на общую массу катализатора.